(57)【要約】      （修正有）【課題】面質および搬送性等の各種性能を向上させた熱転写受像シートの提供。【解決手段】熱転写受像シート１０は、基材１１と、基材の一方の面に、バインダー樹脂と微粒子とを含む受容層１５と、を有してなり、該微粒子が、有機系微粒子、水酸化アルミニウムの粒子、ならびに樹脂とシリカの複合粒子からなる群から選択される少なくとも一種である。【選択図】図１
2014065245.tif 000002
【特許請求の範囲】
【請求項１】
基材と、前記基材の一方の面に、バインダー樹脂と微粒子とを含む受容層と、を有してなる、熱転写受像シートであって、
前記微粒子が、有機系微粒子、水酸化アルミニウムの粒子、ならびに樹脂とシリカの複合粒子からなる群から選択される少なくとも一種である、熱転写受像シート。
【請求項２】
前記有機系微粒子が、架橋ポリメタクリル酸メチル、架橋ポリアクリル酸エステル、および架橋ポリスチレンからなる群から選択される少なくとも一種である、請求項１に記載の熱転写受像シート。
【請求項３】
前記微粒子が、１〜１５μｍの数平均粒子径を有する、請求項１または２に記載の熱転写受像シート。
【請求項４】
前記微粒子が、０．５〜３．０ｇ／ｍＬの比重を有する、請求項１〜３のいずれか一項に記載の熱転写受像シート。
【請求項５】
前記微粒子の含有量が、前記バインダー樹脂の総固形分質量に対して、０．２〜５．０質量％である、請求項１〜４のいずれか一項に記載の熱転写受像シート。
【発明の詳細な説明】
【技術分野】
【０００１】
本発明は、熱転写受像シートに関し、より詳細には、基材と、基材の一方の面に受容層と、を有してなる熱転写受像シートに関する。
【背景技術】
【０００２】
従来、種々の印字方法が知られているが、その中でも熱拡散型転写方式（昇華型熱転写方式）は、昇華性染料を色材としているため、濃度階調を自由に調節でき、中間色や階調の再現性にも優れ、銀塩写真に匹敵する高品質の画像を形成することができる。
【０００３】
この熱拡散型転写方式とは、色素（昇華性染料）を含有する熱転写インクシートと熱転写受像シートとを重ね合わせ、次いで、電気信号によって発熱が制御されるサーマルヘッドによってインクシートを加熱することでインクシート中の色素を受像シートに転写して画像情報の記録を行うものである。このような熱拡散型転写方式が普及するなかで、印画速度の高速化が進んでおり、従来の熱転写インクシートと熱転写受像シートを用いて従来の熱エネルギーを印画しても十分な発色濃度を得られない等の問題が生じている。
【０００４】
さらに、熱拡散型転写方式では、その他の種々の問題も存在している。例えば、受像シートの離型性不足に起因して、印画の際にインクシートが受像シートの受容層表面に貼り付き、印画後にインクシートを画像受容層から剥離する際に、剥離音の発生、走行不良、および画像上の剥離線の発生等の問題が生じている。
【０００５】
また、紙送りローラを備えた装置を用いた画像形成では、記録用紙と記録装置内部との接触により、該記録用紙に搬送方向と逆方向にバックテンションがかかるため、搬送ムラが生じることがある。このような搬送ムラは、スリップ、重ね送り、給紙不良等を引き起こし、その結果、記録用紙の紙送り量やインクの付着位置にズレが生じ、画像に乱れが生じてしまう。そこで、搬送性等の性能を向上させるために、例えば、ガラス転移温度が５０〜９０℃であるスチレンブタジエンゴムと、ポリエチレンワックスと、アニオン系ポリスチレン樹脂とを含有する裏面層を有する熱転写受像シートが提案されている（例えば、特許文献１を参照）。
【０００６】
他にも、受像シートの表面（受容層）の帯電防止性が低く、印画物同士の静電張り付きが生じることで、搬送性が悪化するという問題が生じている。そこで、帯電防止性を向上させるために、リチウムイオン伝導性樹脂を少なくとも最表面層または最表面層下の層に含有させることが提案されている（特許文献２参照）。また、熱転写受像シートの印画後の表面のざらつきを防止するために、特定量の微粉末シリカを受容層に含有させることが提案されている（特許文献３および４参照）。しかしながら、依然として、印画物の表面状態（面質）および搬送性等の各種性能を向上させた熱転写受像シートの開発が切望されている。
【先行技術文献】
【特許文献】
【０００７】
【特許文献１】特開２００９−８３２９８号公報
【特許文献２】特開２００５−９６３４４号公報
【特許文献３】特開２０１０−０４６９１９号公報
【特許文献４】特開２０１１−２５５５９５号公報
【発明の概要】
【発明が解決しようとする課題】
【０００８】
本発明は上記の背景技術に鑑みてなされたものであり、その目的は、面質および搬送性等の各種性能を向上させた熱転写受像シートを提供することにある。
【課題を解決するための手段】
【０００９】
本発明者らは、上記課題を解決するため、鋭意検討した結果、特定の層構成を有する熱転写受像シートにおいて、受容層に、バインダー樹脂と特定の微粒子を含有させることで、上記課題を解決できることを知見した。本発明は、かかる知見に基づいて完成されたものである。
【００１０】
すなわち、本発明の一態様によれば、
基材と、該基材の一方の面に、バインダー樹脂と微粒子とを含む受容層と、を有してなる、熱転写受像シートであって、
該微粒子が、有機系微粒子、水酸化アルミニウムの粒子、ならびに樹脂とシリカの複合粒子からなる群から選択される少なくとも一種である、熱転写受像シートが提供される。
【００１１】
本発明の態様においては、該有機系微粒子が、架橋ポリメタクリル酸メチル、架橋ポリアクリル酸エステル、および架橋ポリスチレンからなる群から選択される少なくとも一種であることが好ましい。
【００１２】
本発明の態様においては、該微粒子が、１〜１５μｍの数平均粒子径を有することが好ましい。
【００１３】
本発明の態様においては、該微粒子が、０．５〜３．０ｇ／ｍＬの比重を有することが好ましい。
【００１４】
本発明の態様においては、該微粒子の含有量が、該バインダー樹脂の総固形分質量に対して、０．２〜５．０質量％であることが好ましい。
【発明の効果】
【００１５】
本発明の熱転写受像シートによれば、面質および搬送性等の各種性能を向上させることができる。
【図面の簡単な説明】
【００１６】
【図１】本発明による熱転写受像シートの一実施形態を示した模式断面図である。
【発明を実施するための形態】
【００１７】
熱転写受像シート
本発明の熱転写受像シートは、基材と、基材の一方の面に受容層と、を有してなるものである。好ましい態様では、熱転写受像シートは、基材と受容層の間に、中空層やプライマー層をさらに有してもよい。また、基材の他方の面に裏面層を有してもよい。以下、本発明の熱転写受像シートの構成を、図面を参照しながら説明する。
【００１８】
本発明の一態様によれば、基材の一方の面上に、２層の中空層と、プライマー層と、受容層とをこの順に有してなり、基材の受容層と反対側の面上に、裏面層を有してなる、熱転写受像シートが提供される。具体的に、本発明による熱転写受像シートの一実施形態の模式断面図を図１に示す。図１に示される熱転写受像シート１０は、基材１１と、該基材１１の一方の面に、中空層Ａ（下層）１２と、中空層Ｂ（上層）１３と、プライマー層１４と、受容層１５とをこの順に有してなり、基材の受容層と反対側の面上に、裏面層１６を有してなるものである。以下、本発明の熱転写受像シートを構成する各層について説明する。
【００１９】
基材
本発明における基材は、一方の面に受容層と、他方の面に裏面層とを保持するという役割を有するとともに、熱転写時には熱が加えられるため、加熱された状態でも取り扱い上支障のない程度の機械的強度を有する材料であることが好ましい。
【００２０】
このような基材の材料としては、例えば、コンデンサーペーパー、グラシン紙、硫酸紙、またはサイズ度の高い紙、合成紙（ポリオレフィン系、ポリスチレン系）、上質紙、アート紙、コート紙、レジンコート紙、キャストコート紙、壁紙、裏打用紙、合成樹脂又はエマルション含浸紙、合成ゴムラテックス含浸紙、合成樹脂内添紙、板紙等、セルロース繊維紙、あるいはポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルム、または多孔質フィルムも使用でき、特に限定されない。また、上記基材の任意の組み合わせによる積層体も使用できる。代表的な積層体の例として、セルロース繊維紙と合成紙、セルロース繊維紙とプラスチックフィルム、あるいはプラスチックフィルムと合成紙の組み合わせ等が挙げられる。更にセルロース繊維紙の表裏をポリエチレンやポリプロピレン樹脂で被覆したレジンコート紙（ＲＣペーパー）を使用することができる。本発明においては、市販の基材を用いることもでき、例えば、三菱製紙（株）社製の写真用のＲＣペーパー等が好ましい。なお、基材厚みは、熱転写受像シートに要求される強度や耐熱性等や、基材として採用した素材の材質に応じて、適宜変更可能であり、具体的に、基材の厚みは、５０μｍ〜１０００μｍの範囲内であることが好ましく、１００μｍ〜３００μｍの範囲内であることがより好ましい。
【００２１】
受容層
本発明における受容層は、熱転写による画像形成時に熱転写インクシートから転写される昇華性染料を受容するとともに、受容した昇華性染料を受容層に保持することで、受容層の面に画像を形成かつ維持することができる。受容層は、バインダー樹脂と微粒子とを含み、離型剤等を各種目的に応じてさらに含むことができる。また、受容層は２層以上からなるものであってもよい。
【００２２】
受容層の形成に用いるバインダー樹脂には、アクリル系樹脂、塩化ビニル系樹脂、ポリエチレン、ポリプロピレン等のポリオレフィン系樹脂、ポリ塩化ビニル・アクリル共重合体、塩化ビニル・酢酸ビニル共重合体（塩酢ビ系樹脂）、ポリ塩化ビニリデン等のハロゲン化ポリマー、ポリ酢酸ビニル、ポリアクリル酸エステル等のビニルポリマー、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等、およびこれら樹脂の混合系が挙げられ、特に好ましいものは、塩酢ビ系樹脂である。
【００２３】
受容層に含有される微粒子は、有機系微粒子、水酸化アルミニウムの粒子、ならびに樹脂とシリカの複合粒子からなる群から選択される少なくとも一種であることが好ましい。有機系微粒子は、架橋ポリメタクリル酸メチル、架橋ポリアクリル酸エステル、および架橋ポリスチレンからなる群から選択される少なくとも一種であることが好ましい。複合粒子に用いる樹脂は、メラミン樹脂が好ましい。このような微粒子を受容層に含有させることで、受容層自体を帯電し難くすることができ、プリンタ内における搬送中に熱転写受像シートが帯電するのを抑えて、搬送性を向上させることができる。
【００２４】
受容層に含有される微粒子は、好ましくは１〜１５μｍ、より好ましくは３〜１４μｍの数平均粒子径を有するものである。微粒子の数平均粒子径が１μｍ以上であれば受容層の表面を所定以上に粗くすることができ、プリンタ内における搬送中に熱転写受像シートが帯電するのをより抑えることができる。また、微粒子の数平均粒子径が１５μｍ以下であれば表面のざらつきを抑えることができる。本発明において、微粒子の数平均粒子径は、レーザー回折・散乱型粒度分布計（日機装（株）マイクトラック粒度分布ＭＴ３０００等の従来公知の方法により測定することができる。
【００２５】
受容層に含有される微粒子は、好ましくは０．５〜３．０ｇ／ｍＬ、より好ましくは０．５〜２．５ｇ／ｍＬ、さらに好ましくは１．０〜２．０ｇ／ｍＬの比重を有するものである。微粒子が、上記範囲程度の比重を有することで、プリンタ内における搬送中に熱転写受像シートが帯電するのをより抑えることができる。特に、比重を小さくすることで、受容層表面に微粒子が突出しやすくなり、受容層の表面を所定以上に粗くすることができ、熱転写受像シートの搬送性をより向上させることができる。本発明において、微粒子の比重は、ＪＩＳ  Ｚ８８０７等の従来公知の方法により測定することができる。
【００２６】
受容層中の微粒子の含有量は、バインダー樹脂の総固形分質量に対して、好ましくは０．２〜５．０質量％、より好ましくは０．２５〜３．０質量％、さらに好ましくは０．５〜２．０質量％である。微粒子が、上記範囲程度の比重を有することで、プリンタ内における搬送中に熱転写受像シートが帯電するのをより抑えることができる。特に、含有量を少なくすることで、表面のざらつきをより防止することができる。
【００２７】
なお、本発明はいかなる理論にも拘束されるものではないが、熱転写受像シートの面質や搬送性向上のメカニズムとしては、およそ以下のようなものではないかと推察される。もっとも、本発明が以下の説明によって限定されることがあってはならないことは言うまでもない。本発明においては、受容層に特定の微粒子を含有させることで、熱転写受像シートの面質や搬送性を向上させている。特に、受容層に含有される微粒子の比重を小さくすることで、受容層内部と比較して受容層表面に偏在する微粒子の割合が多くなることで、受容層の表面を所定以上に粗くすることができ、熱転写受像シートの搬送性をより向上させることができる。これは、微粒子が受容層インキ中では受容層インキとの比重差に応じた浮力を受けており、受容層インキ表面に移行しようとする性質を有するため、受容層インキ中の微粒子は、塗膜を形成後乾燥するまでの間に、受容層表面側に移行する。これによって、微粒子を受容層内部よりも受容層表面に多く存在させることができる。さらに、数平均粒子径が小さく、かつ比重が小さい微粒子を含有させる場合には、微粒子の突出量を所定の範囲内にすることができるのでより好ましい。これは、受容層の厚みよりも小さい粒径の微粒子を含有させる場合には、上述した浮力以外には受容層表面に突出する力を受けていないためである。これによって、面質を阻害しない範囲で受容層表面を凹凸させることが容易になり、さらに好ましい。
【００２８】
さらに、受容層自体が帯電し難くなることによっても搬送性を改善できる。この観点からは微粒子の材質は帯電し難いことが好ましく、特に水酸化アルミニウムの粒子やシリカ粒子を用いることで受容層自体を帯電し難くすることができた。また、受容層中の微粒子とバインダー樹脂の染料染着性が少なければ、微粒子の突起が大きくても面質が悪化しない。この様な観点から、微粒子とバインダー樹脂の染料染着性には、差が少ないことが好ましく、例えば、スチレン系樹脂、アクリル系樹脂、およびメラミン系樹脂等の有機系微粒子や、メラミン樹脂を用いることが好ましい。上述の受容層自体の帯電性と上述の染料染着性の両方の観点から、これらの両方の性質を兼ね備えた微粒子が好ましい。例えば、複合粒子を用いることが好ましく、メラミン樹脂とシリカの複合粒子が特に好ましい。
【００２９】
受容層に含有される離型剤としては、シリコーンオイル（反応硬化型シリコーンを含む）、リン酸エステル系可塑剤、およびフッ素系化合物を挙げることができ、特にシリコーンオイルが好ましい。シリコーンオイルとしては、ジメチルシリコーン等の各種の変性シリコーンを用いることができる。具体的には、アミノ変性シリコーン、エポキシ変性シリコーン、アルコール変性シリコーン、ビニル変性シリコーン、ウレタン変性シリコーン、ポリエステル変性シリコーン、ポリエーテル変性シリコーン、ポリエステル変性シリコーンオイル、アクリル変性シリコーン、アミド変性シリコーン等を用い、これらを混合したり、各種の反応を用いて重合させて用いることもできる。また、２種以上の離型剤を混合して用いてもよい。このような離型剤を用いることで、印画時に熱転写インクシートと熱転写受像シートの受容層との融着および印画感度低下などの問題を改善することができる。本発明においては、変性シリコーンを水分散した離型剤を用いることが特に好ましい。変性シリコーンの水分散型離型剤を２種以上用いてもよく、その他の離型剤と併用しても良い。本発明においては、市販の離型剤を用いることもでき、Ｘ２２−３０００Ｔ（信越化学工業（株）製）等を水分散して使用することができる。このようなエポキシ変性シリコーンを用いることが、上記のバインダー樹脂との組み合わせの観点から好ましい。
【００３０】
裏面層
本発明における裏面層は、インクジェット方式やドットインパクト方式、筆記具等で使用するインキの定着性を有しており、記録部のにじみが生じ難く速乾性に優れたバックプリントを可能とする（バックプリント適性を向上させる）ものである。さらに、以下に示す受像紙裏面としての基本特性を有するものでもある。
１．受容層面と重ね合わせた際に、温度や加重をかけて保存しても貼り付き（ブロッキング）を生じない。
２．受容層面と擦れても受容層面を傷付けず、また、裏面層からの粒子成分の脱落（粉落ち）を生じない。
また、裏面層は、バインダー樹脂およびコロイダルシリカを含むことが好ましく、その他の添加剤、例えば、消泡剤や帯電防止剤等を裏面層に適宜添加することができる。近年では環境配慮の観点から水系塗布方式が好まれているが、本発明の裏面層は、 水系塗布方式で受容層を形成した受像紙の裏面として特に好適に用いることができる。
【００３１】
裏面層に含有されるコロイダルシリカは、平均粒子径が数１００ｎｍ以下のケイ素を含む無機酸化物の微粒子からなるコロイドである。コロイダルシリカは、主成分として二酸化ケイ素（その水和物を含む）を含み、少量成分としてアルミン酸塩を含んでいてもよい。少量成分として含まれることがあるアルミン酸塩としては、アルミン酸ナトリウム、アルミン酸カリウムなどが挙げられる。またコロイダルシリカには、水酸化ナトリウム、水酸化カリウム、水酸化リチウム、水酸化アンモニウム等の無機塩類やテトラメチルアンモニウムヒドロキシド等の有機塩類が含まれていてもよい。これらの無機塩類および有機塩類は、例えば、コロイドの安定化剤として作用する。
【００３２】
コロイダルシリカの分散媒としては特に制限はなく、水、有機溶剤、およびこれらの混合物のいずれであってもよい。有機溶剤は水溶性有機溶剤であっても非水溶性有機溶剤であってもよいが、水溶性有機溶剤であることが好ましい。具体的には例えば、メタノール、エタノール、イソプロピルアルコール、ｎ−プロパノール等を挙げることができる。水中に分散させたものは水性ゾル、有機溶媒に分散させたものをオルガノゾルと呼ばれる。
【００３３】
コロイダルシリカの製造方法には特に制限はなく、通常用いられる方法で製造することができる。例えば、四塩化ケイ素の熱分解によるアエロジル合成や水ガラスから製造することができる。あるいは、アルコキシドの加水分解といった液相合成法などによっても製造することができる。
【００３４】
本発明におけるコロイダルシリカの平均粒子径は、２０〜５００ｎｍであり、好ましくは２０〜２５０ｎｍであり、より好ましくは２０〜１５０ｎｍであるものが用いられる。平均粒子径が上記範囲内であることで、形成した裏面層表面にコロイダルシリカが突出しやすくなり、コロイダルシリカの有する耐ブロッキング性、摩擦特性、帯電特性などの優れた効果を発揮することができる。平均粒子径が５００ｎｍ以下であれば、乾燥塗膜の厚みやコロイダルシリカの配合量にもよるが、コロイダルシリカが塗膜より欠落するのを抑制することができる。また、裏面層は、平均粒子径の異なる少なくとも２種のコロイダルシリカを含むことが好ましい。平均粒子径の異なる少なくとも２種のコロイダルシリカを含むことで、大粒径のコロイダルシリカ同士の間に生じた隙間を適度に埋めることができ、形成した皮膜をより強固にすることができ、耐粉落ち性の点でも好ましい。
【００３５】
本発明において、コロイダルシリカの平均粒子径は、ＢＥＴ法、シアーズ法、遠心沈降法、動的光散乱法やレーザー回折法等の従来公知の方法により測定することができる。例えば、コロイダルシリカの粒子が球状で粒径が１０ｎｍ以下の場合ではシアーズ法、粒子が球状で粒径が５〜１００ｎｍの場合ではＢＥＴ法、粒子が球状で粒径が７０〜５００ｎｍの場合では遠心沈降法、粒子が鎖状で粒径が４０〜３００ｎｍの場合では動的光散乱法で測定することができる。
【００３６】
裏面層中のコロイダルシリカの含有量は、バインダー樹脂の総固形分質量に対して、好ましくは１００〜６００質量％であり、より好ましくは１５０〜５００質量％であり、さらに好ましくは２００〜３００である。コロイダルシリカの含有量が１００質量％以上であれば、摩擦特性、耐傷性、バックプリント適性、および耐ブロッキング性を十分に確保することができる。また、６００質量％以下であれば、耐粉落ち性を満足することができる。
【００３７】
本発明においては、市販のコロイダルシリカを用いることもでき、アデライトＡＴ−５０（（株）ＡＤＥＫＡ製）、スノーテックス５０、スノーテックスＰＳ−Ｓ、スノーテックスＰＳ−Ｍ、スノーテックスＵＰ、スノーテックスＣＭ、スノーテックスＺＬ、スノーテックスＭＰ−２０４０、スノーテックスＭＰ−１０４０、スノーテックス２０Ｌ（以上、日産化学工業（株）製）等が好ましい。
【００３８】
裏面層に含有されるバインダー樹脂は、スチレン・アクリル樹脂、ポリエステル樹脂、ポリウレタン樹脂、およびアクリル樹脂からなる群から選択される少なくとも１種である。このようなバインダー樹脂を用いることで、基材への接着性が良好であり、かつ、良好なバックプリント適性を持たせることが可能になる。更に、帯電特性的にも好ましく、特に、受容層が塩ビ系樹脂である場合が好ましい。本発明においては、市販のバインダー樹脂を用いることもでき、ルシデン３７５ＣＩ、ルシデン６０６ＡＰＥＦ、プライマルＡＳＲ  ＰｌＵＳ  Ｓ２５、プライマルＩ−２１８３Ｎ（以上、ローム・アンド・ハース社製）、ジョンクリル６０Ｊ、６１Ｊ、６２Ｊ、６３Ｊ、３５４Ｊ、ＰＤＸ７７００、ＰＤＸ７６４１、ＰＤＸ７６４３（以上、ＢＡＳＦ社製）、バイロナールＭＤ−１５００、ＭＤ−２０００（東洋紡社製）、ポリエスターＷＲ−９０５Ｓ２０ＷＯ、ＷＲ−９６１（以上、日本合成化学社製）、プラスコートＺ−６９０、Ｚ−６８７（以上、互応化学工業社製）、パテラコールＩＪ−１５０Ｒ、ＲＳＩ−００１、ＲＳＩ−０１７（以上、ＤＩＣ社製）、スーパーフレックス１３０（以上、第一工業製薬社製）等が好ましい。
【００３９】
裏面層に含有される造膜助剤としては、イソプロピルアルコール、２−ブタノール、メチルセロソルブ、 エチルセロソルブ、ブチルセロソルブ、酢酸ブチルセロソルブなどのセロソルブ系、カルビトール系（ジエチレングリコールモノアルキルエーテル）、ソルフィット、ポリプロピレングリコールモノメチルエーテル、プロピレングリコールモノエチルエーテルアセテート、テキサノール、およびＮ−メチル-２-ピロリドンからなる群から選択される少なくとも１種を含むものが好ましい。バインダー樹脂と造膜助剤とを併用することで、耐ブロッキング性が良好なガラス転移温度が高いバインダー樹脂（例えば７０℃以上）を水溶性樹脂あるいはガラス転移温度が低い樹脂と混合せずに使用することができる。また、裏面層中に残存した造膜助剤はバックプリントインキとの相溶化剤としても機能し、バックプリント適性等を向上できる。
【００４０】
裏面層に含有されるシリカ粒子としては、平均粒子径が１〜１０μｍのものが好ましい。シリカの平均粒子径は、コールカウンター法等の従来公知の方法により測定することができる。平均粒子径が上記範囲程度であれば、ブロッキング、粉落ちを防ぎ、良好なバックプリント適性を持たせることが可能になる。また、裏面層におけるシリカ粒子の含有量は、裏面層の総固形分質量に対して、好ましくは２０質量％以下であり、より好ましくは０．５〜  １０質量％であり、さらに好ましくは１〜５質量％である。シリカ粒子の含有量が上記範囲程度であれば、摩擦特性を調整でき、耐傷性、バックプリント適性、耐ブロッキング性を向上することができる。
【００４１】
本発明においては、市販のシリカ粒子を用いることもでき、サイシリア３８０（富士シリシア化学（株）製）、ＮＩＰＧＥＬ  ＡＹ−２００、ＮＩＰＧＥＬ  ＣＸ−４００、ＮＩＰＧＥＬ  ＡＺ−６Ａ０、ＮＩＰＧＥＬ  ＡＹ−４５１、およびＮＩＰＧＥＬ  ＢＹ−６０１（以上、東ソー・シリカ（株）製）等が好ましい。
【００４２】
裏面層に含有される帯電防止剤としては、導電性合成層状珪酸塩を用いることが好ましい。導電性合成層状珪酸塩は、ナトリウム、マグネシウム、およびリチウムの塩と珪酸ソーダを適正条件下で反応させた合成物である。層状珪酸塩を裏面層に含有させることで、熱転写受像シートの裏面の帯電性を制御することができる。また、層状珪酸塩の含有量は、裏面層の総固形分質量に対して、好ましくは０．５〜１０質量％、より好ましくは０．５〜５質量％である。層状珪酸塩の含有量が上記範囲内であれば、裏面層本来の機能を損なうことがなく好ましい。また、層状珪酸塩の平均粒子径は、３０ｎｍ以下であることが好ましい。本発明においては、市販の層状珪酸塩を用いることもでき、例えば、ラポナイトＪＳ、ラポナイトＳ（ウイルバー・エリス（株）製）等が好ましい。
【００４３】
本発明において、裏面層の塗布量は特に限定されるものではないが、塗布量は乾燥後０．１ｇ／ｍ２〜３．０ｇ／ｍ２の範囲内であることが好ましく、０．３ｇ／ｍ２〜１．５ｇ／ｍ２の範囲内であることがより好ましい。塗布量が上記範囲程度であれば、十分なバックプリント適性が得られる。
【００４４】
その他の層
本発明の熱転写受像シートは、上記の層以外の他の層をさらに有してもよい。好ましい態様では、熱転写受像シートは、受容層側に、中空層、プライマー層、中間層、および離型層等のその他の層をさらに有することができる。
【００４５】
中空層
本発明における中空層は、熱転写による画像形成時に加えられた熱が、基材等への伝熱によって損失されることを防止できる断熱性を有するものである。好ましい態様では、中空層は、中空粒子を含むものであり、親水性バインダーやその他の添加剤をさらに含んでもよい。好ましい態様によれば、中空層は２層以上からなるものであってもよい。中空層は、中空粒子を含むことにより、クッション性を備える。ここで、中空層のクッション性の程度は、熱転写受像シートの用途等に応じて適宜調整することができるものである。なお、中空層のクッション性の程度についても、例えば、中空層の厚みを変更することにより任意の範囲に調整することができる。中空層の厚みは、断熱性、クッション性等を所望の程度に調整できる範囲内であれば特に限定されるものではないが、１０μｍ〜１００μｍの範囲内であることが好ましく、１０μｍ〜５０μｍの範囲内であることがより好ましい。また、中空層の密度は、例えば０．１ｇ／ｃｍ３〜０．８ｇ／ｃｍ３の範囲内、なかでも０．２ｇ／ｃｍ３〜０．７ｇ／ｃｍ３の範囲内であることが好ましい。
【００４６】
本発明で用いる中空粒子の平均粒子径は、好ましくは０．１〜１０μｍ、より好ましくは０．３〜５μｍである。中空粒子の平均粒子径が、上記範囲程度であれば、断熱性およびクッション性を中空層に与えることができる。本発明において、中空粒子の体積平均粒子径は、コールター法（Ｓｙｓｍｅｘ  ＦＰＩＡ−３０００  マルバーン社製）等の従来公知の方法により測定することができる。また、中空粒子の平均中空率は、好ましくは２０％以上、より好ましくは３０〜８０％である。中空粒子の平均中空率が、上記範囲程度であれば、断熱性およびクッション性を中空層に与えることができる。さらに、樹脂等から構成される有機系中空粒子であってもよく、ガラス等から構成される無機系中空粒子であってもよい。また、上記中空粒子は、架橋中空粒子であってもよい。本発明においては、市販の中空粒子を用いることもでき、例えば、ローペイクＨＰ−１０５５、ローペイクＨＰ−９１、ローペイクＯＰ−８４Ｊ、ローペイクウルトラおよびローペイクＳＥ（ロームアンドハース（株）製）、二ポールＭＨ−５０５５（日本ゼオン（株）)、ＳＸ８７８２、ＳＸ８６６（ＪＳＲ（株））等が好ましい。
【００４７】
プライマー層
本発明におけるプライマー層は、多孔層と受容層とを良好に接着する役割を有するとともに、高温高湿度環境下における、染料の中空層側への移行を防止して画像保存性を向上させる機能を有するものである。好ましい態様では、プライマー層は、中空粒子、樹脂、および親水性バインダーを含むものであり、樹脂としては、アクリル系樹脂を含むものが好ましい。プライマー層の厚みとしては特に限定されるものではないが、例えば１μｍ〜４０μｍであることが好ましく、１μｍ〜２０μｍがより好ましく、１μｍ〜１０μｍがさらに好ましい。
【００４８】
本発明において、アクリル系樹脂とは、アクリル酸またはメタクリル酸のモノマーの重合体もしくはその誘導体、アクリル酸エステルまたはメタクリル酸エステルのモノマーの重合体もしくはその誘導体、アクリル酸またはメタクリル酸のモノマーと他のモノマーとの共重合体もしくはその誘導体、およびアクリル酸エステルまたはメタクリル酸エステルのモノマーと他のモノマーとの共重合体もしくはその誘導体を含むものである。  
【００４９】
本発明の好ましい態様によれば、アクリル系樹脂は、アクリル酸エステルまたはメタクリル酸エステルのモノマーと他のモノマーとの共重合体もしくはその誘導体であるのが好ましい。アクリル酸エステルまたはメタクリル酸エステルのモノマーとしては、例えば、アルキルアクリレートおよびアルキルメタクリレート等、好ましくは、メチルアクリレート、メチルメタクリレート、エチルアクリレート、エチルメタクリレート、ブチルアクリレート、ブチルメタクリレート、ラウリルアクリレート、およびラウリルメタクリレート等を挙げることができる。他のモノマーとしては、例えば、芳香族炭化水素、アリール基含有化合物、アミド基含有化合物、および塩化ビニル等、好ましくは、スチレン、ベンジルスチレン、フェノキシエチルメタクリレート、アクリルアミド、およびメタクリルアミド等を挙げることができる。本発明においては、アルキルアクリレートまたはアルキルメタクリレートと、芳香族炭化水素、アリール基含有化合物、およびアミド基含有化合物からなる群から選択される少なくとも１種の他のモノマーとの共重合体もしくはその誘導体を用いることが特に好ましい。上記のようなモノマーを共重合させることで、濃度および離型性を向上させることができる。なお、２種以上のアクリル系樹脂を混合して用いてもよい。
【００５０】
本発明の好ましい態様によれば、上記の中空層やプライマー層等に含まれる親水性バインダーとしては、ゼラチンおよびその誘導体、ポリビニルアルコール、ポリエチレンオイキサイド、ポリビニルピロリドン、プルラン、カルボキシメチルセルロース、ヒドロキシエチルセルロース、デキストラン、デキストリン、ポリアクリル酸およびその塩、寒天、κ−カラギーナン、λ−カラギーナン、ι−カラギーナン、カゼイン、キサンテンガム、ローカストビーンガム、アルギン酸、ならびにアラビアゴムを挙げることができ、特にゼラチンが好ましい。このような親水性バインダーを用いることで、各層の層間接着性を向上させることができる。特に、水系塗布および同時重層塗布方式により各層を形成する場合には、ゼラチンを用いることで、各塗布液の粘度を所望の範囲に調整し、所望の膜厚を得ることができる。本発明においては、市販のゼラチンを用いることもでき、例えば、ＲＲ、Ｒ、ＣＬＶ、およびＮ１２３６（新田ゼラチン（株）製）等が好ましい。
【００５１】
中間層
本発明においては、中空層とプライマー層の間やプライマー層と受容層の間に少なくとも１層の中間層を設けてもよい。中間層を設けることで、耐溶剤、高温／高湿下での画像保存時の染料拡散バリア、層間接着、白色付与、基材のギラつき感／ムラの隠蔽、および帯電防止等の機能を付加するこができる。中間層の形成手段としては公知の手段を用いることができ、例えば、中間層に、蛍光増白剤、無機微粒子、中空微粒子、および導電性フィラーやポリアニリンスルホン酸のような有機導電材等を添加する方法が挙げられる。
【００５２】
離型層
本発明においては、上記の離型剤を受容層に添加せず、受容層上に別途離型層として設けても良い。
【００５３】
熱転写受像シートの製造方法
本発明の熱転写受像シートの製造には、公知の製造方法を用いることができる。熱転写受像シートの各層の塗布には、ロールコート、バーコート、グラビアコート、グラビアリバースコート、ダイコート、スライドコート、およびカーテンコート等の公知の方法を用いることができ、受容層を有する面側においてはスライドコートやカーテンコート等の複数の層を同時重層塗布できる方法が好ましい。本発明においては、受容層を有する面側において、中空層から受容層間を構成する全ての層を、水系塗布かつ同時重層塗布方式により形成することが好ましい。このような製造方法により、熱転写受像シートの各層の層間接着性の向上やコスト改善等の効果が得られる。
【００５４】
熱転写インクシート
本発明による熱転写システムに用いられる熱転写インクシートは、基材シートの一方の面に熱転写性の色材層が設けられており、基材シートの他方の面に耐熱滑性層が設けられている層構成を有するものがよい。以下、熱転写インクシートを構成する各層について説明する。
【００５５】
基材シート
本発明に用いられる熱転写インクシートを構成する基材シートの材料は、従来公知のものを使用することができ、また、それ以外のものであっても、ある程度の耐熱性と強度とを有していれば使用することができる。例えば、ポリエチレンテレフタレート、ポリエステル、ポリプロピレン、ポリカーボネート、ポリエチレン、ポリスチレン、ポリビニルアルコール、ポリ塩化ビニル、ポリ塩化ビニリデン、ポリイミド、ナイロン、酢酸セルロース、アイオノマー等の樹脂フィルム、コンデンサー紙、パラフィン紙等の紙類、不織布等が挙げられる。これらを単独で使用してもよいし、これらを任意に組み合わせた積層体を使用してもよい。これらの中でも、薄膜化可能で安価な汎用性プラスチックであるポリエチレンテレフタレートが好ましい。
【００５６】
基材シートの厚さは、強度、耐熱性等が適切になるように材料に応じて適宜選択することができるが、通常は０．５〜５０μｍ程度が好ましく、より好ましくは１〜２０μｍ、さらに好ましくは１〜１０μｍである。
【００５７】
基材シートは、隣接する層との接着性を向上させるため、表面処理が施されていてもよい。上記表面処理としては、コロナ放電処理、火炎処理、オゾン処理、紫外線処理、放射線処理、粗面化処理、化学薬品処理、プラズマ処理、およびグラフト化処理等の、公知の樹脂表面改質技術を適用することができる。上記表面処理は、１種のみ施されてもよいし、２種以上施されてもよい。
【００５８】
さらに、上記基材シートの接着処理として、基材シート上に接着層を塗工して形成することも可能である。接着層は、例えば、以下の有機材料および無機材料から形成することができる。上記有機材料としては、ポリエステル系樹脂、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂やポリビニルアルコール樹脂、ポリビニルピロリドンおよびその変性体等のビニル系樹脂、ならびにポリビニルアセトアセタールやポリビニルブチラール等のポリビニルアセタール系樹脂等が挙げられる。上記無機材料としては、シリカ（コロイダルシリカ）、アルミナあるいはアルミナ水和物（アルミナゾル、コロイダルアルミナ、カチオン性アルミニウム酸化物またはその水和物、疑ベークマイト等）、珪酸アルミニウム、珪酸マグネシウム、炭酸マグネシウム、酸化マグネシウム、および酸化チタン等のコロイド状無機顔料超微粒子等が挙げられる。  
【００５９】
また、上記の表面処理として、プラスチックフィルムを延伸処理して製造する場合、未延伸フィルムにプライマー液を塗布し、その後に延伸処理して行うこともできる（プライマー処理）。
【００６０】
色材層
本発明に用いられる熱転写インクシートは、基材シートの一方の面に熱転写性の色材層が設けられている。熱転写インクシートが昇華型熱転写インクシートの場合には、熱転写性色材層として昇華性染料を含有する層を形成し、熱溶融型熱転写インクシートの場合には、着色剤を含む熱溶融組成物からなる熱溶融性のインクを含有する層を形成する。なお、昇華性染料を含有する層領域と、着色剤を含む熱溶融組成物からなる熱溶融性のインクを含有する層領域と、を連続した１枚の基材シート上に面順次に設けてもよい。
【００６１】
熱転写性色材層の材料は、従来公知の染料を使用することができるが、印画材料として良好な特性を有するもの、例えば、十分な着色濃度を有し、光、熱、温度等により変褪色しないものが好ましい。例えば、赤色染料としては、ＭＳ  Ｒｅｄ  Ｇ（三井東圧化学社製）、Ｍａｃｒｏｌｅｘ  Ｒｅｄ  Ｖｉｏｌｅｔ  Ｒ（バイエル社製）、ＣｅｒｅｓＲｅｄ  ７Ｂ（バイエル社製）、Ｓａｍａｒｏｎ  Ｒｅｄ  Ｆ３ＢＳ（三菱化学社製）等が、黄色染料としては、ホロンブリリアントイエロー６ＧＬ（クラリアント社製）、ＰＴＹ−５２（三菱化成社製）、マクロレックスイエロー６Ｇ（バイエル社製）等が、青色染料としては、カヤセットブルー７１４（日本化薬社製）、ワクソリンブルーＡＰ−ＦＷ（ＩＣＩ社製）、ホロンブリリアントブルーＳ−Ｒ（サンド社製）、ＭＳブルー１００（三井東圧化学社製）等が挙げられる。その他、市販されている昇華型熱転写方式で使用されるリボンに含まれる染料も使用できる。
【００６２】
上記染料を担持するためのバインダー樹脂としては、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、およびポリエステル系樹脂等が挙げられる。これらの中でも、セルロース系、ビニル系、アクリル系、ポリウレタン系、ポリエステル系等の樹脂が耐熱性、染料の移行性等の点から好ましい。
【００６３】
熱転写性色材層の形成方法としては、例えば、以下の方法が挙げられる。上記染料およびバインダー樹脂に、必要に応じて離型剤等の添加剤を加え、トルエン、メチルエチルケトン等の適当な有機溶剤に溶解させ、あるいは、水に分散させ、得られた熱転写性色材層用塗布液（溶解液または分散液）を、例えば、グラビア印刷法、グラビア版を用いたリバースロールコーティング法、ロールコーター、バーコーター等の形成手段により、基材シートの一方の面に塗布し、乾燥させることにより形成することができる。熱転写性色材層は、厚みが０．２〜５．０μｍ程度であり、また、熱転写性色材層中の昇華性染料の含有量は、５〜９０質量％、好ましくは５〜７０質量％であることが好ましい。
【００６４】
保護層
本発明に用いられる熱転写インクシートは、熱転写性色材層と同一面側に面順次で保護層を設けてもよい。熱転写受像シートに色材を転写した後、この保護層を転写して画像を被覆することにより、画像を光、ガス、液体、擦過等から保護することができる。保護層は、剥離層、プライマー層、およびヒートシール層の３層構成からなってもよい。また、下引き層等のその他の層を設けてなるものであってもよい。
【００６５】
耐熱滑性層
耐熱滑性層は、主に耐熱性樹脂からなるものである。耐熱性樹脂としては、特に限定されず、例えば、ポリビニルブチラール樹脂、ポリビニルアセトアセタール樹脂、ポリエステル樹脂、塩化ビニル−酢酸ビニル共重合体樹脂、ポリエーテル樹脂、ポリブタジエン樹脂、スチレン−ブタジエン共重合体樹脂、アクリルポリオール、ポリウレタンアクリレート、ポリエステルアクリレート、ポリエーテルアクリレート、エポキシアクリレート、ウレタンまたはエポキシのプレポリマー、ニトロセルロース樹脂、セルロースナイトレート樹脂、セルロースアセテートプロピオネート樹脂、セルロースアセテートブチレート樹脂、セルロースアセテート−ヒドロジエンフタレート樹脂、酢酸セルロース樹脂、芳香族ポリアミド樹脂、ポリイミド樹脂、ポリアミドイミド樹脂、ポリカーボネート樹脂、および塩素化ポリオレフィン樹脂等が挙げられる。
【００６６】
耐熱滑性層は、上記耐熱性樹脂に加え、滑り性付与剤、架橋剤、離型剤、有機粉末、無機粉末等の添加剤を配合してなるものであってもよい。
【００６７】
耐熱滑性層は、一般に、上述の耐熱性樹脂、並びに、所望により添加する上記滑り性付与剤および添加剤を溶剤中に加えて、各成分を溶解または分散させて耐熱滑性層塗布液を調製した後、該耐熱滑性層塗布液を基材の上に塗工し、乾燥させて形成することができる。上記耐熱滑性層塗布液における溶剤としては、上述の染料インキにおける溶剤と同様のものを使用することができる。
【００６８】
耐熱滑性層塗布液の塗工法としては、例えば、ワイヤーバーコーティング、グラビア印刷法、スクリーン印刷法、グラビア版を用いたリバースロールコーティング法等が挙げられるが、なかでもグラビアコーティングが好ましい。耐熱滑性層塗布液は、乾燥塗布量が好ましくは０．１〜３ｇ／ｍ２、より好ましくは１．５ｇ／ｍ２以下となるよう塗布すればよい。
【００６９】
画像形成方法
本発明の熱転写受像シートを用いる画像形成方法においては、熱転写受像シートと、熱拡散性色素を含有する熱転写インクシートとを重ね合わせて、記録信号に応じて加熱することにより、該熱転写インクシートが含有する熱拡散性色素を、該熱転写受像シートに転写することにより画像形成することできる。
【００７０】
このような画像形成方法で用いることのできる熱転写記録装置としては、公知のものを用いることができ、特に限定されない。本発明においては、市販の熱転写記録装置を用いることができ、例えば、昇華型熱転写プリンタ（ＡＬＴＥＣＨ  ＡＤＳ社製、型式：ＭＥＧＡＰＩＸＥＬIII）が挙げられる。
【実施例】
【００７１】
以下に、実施例と比較例を挙げて本発明をさらに具体的に説明するが、本発明は以下の実施例に限定解釈されるものではない。なお、表記の質量部は配合比で記載し、必要に応じて純水にて希釈した。
【００７２】
実施例１
熱転写受像シート１の作製
基材としてＲＣペーパー（三菱製紙（株）製）を用い、一方の面に、下記組成の裏面層用塗布液１をグラビアリバース方式にて、乾燥後の塗布量が０．８ｇ／ｍ２となるように塗布し、１２０℃にて３０秒間乾燥した。また、塗布液は各液配合時に凝集物が発生しないように適宜各液を希釈して配合し、総固形分は塗工条件に応じて適宜選定した。
裏面層用塗布液１の組成
・バインダー樹脂（スチレン・アクリル樹脂、ローム・アンド・ハース（株）製、商品名：ルシデン６０６ＡＰＥＦ：固形分４７％）                              ５０質量部
・純水                                                                ６７質量部
・バインダー樹脂（スチレン・アクリル樹脂、ローム・アンド・ハース（株）製、商品名：ルシデン３７５ＣＩ：固形分４６％）                                  ５０質量部
・純水                                                                ６５質量部
・コロイダルシリカ（平均粒子径：２０〜３０ｎｍ（ＢＥＴ法）、（株）ＡＤＥＫＡ製、商品名：アデライトＡＴ−５０：固形分４８％）                        ２９０質量部
・純水                                                              ４０６質量部
【００７３】
続いて、他方の面に、下記組成の中空層Ａ用塗布液１、中空層Ｂ用塗布液１、プライマー層用塗布液１、および受容層用塗布液１を４０℃にそれぞれ加熱し、スライドコーティングを用いて、ＷＥＴ時の厚みがそれぞれ１５μｍ、２５μｍ、１５μｍ、８μｍとなるように塗布し、５℃にて３０秒間冷却した後、５０℃にて２分間乾燥し、熱転写受像シート１（層構成：裏面層／基材／中空層Ａ／中空層Ｂ／プライマー層／受容層）を得た。なお、塗布速度は、毎分１００ｍであった。この熱転写受像シートは、図１に示されるような層構成を有していた。
中空層Ａ用塗布液１（下層用）の組成
・中空粒子（平均粒子径：０．５μｍ、平均中空率：４５％、ローム・アンド・ハース（株）製、商品名：ローペイクウルトラ：固形分３０％）                  ２７６質量部
・ゼラチン（新田ゼラチン（株）製、商品名：Ｎ１２３６）                ２７質量部
・純水                                                              ６００質量部
・バインダー樹脂（スチレン・アクリル樹脂、新中村化学工業（株）製、商品名：ニューコートＢ−１３：固形分４２％）                                    ３２．８質量部
・純水                                                            １３．２質量部
・バインダー樹脂（スチレン・アクリル樹脂、ＢＡＳＦジャパン（株）製、商品名：ジョンクリル６２Ｊ：固形分３４％）                                    ４０．６質量部
・純水                                                            １４．６質量部
中空層Ｂ用塗布液１（上層用）の組成
・中空粒子（平均粒子径：０．５μｍ、平均中空率：４５％、ローム・アンド・ハース（株）  製、商品名：ローペイクウルトラ：固形分３０％）                ４４７質量部
・ゼラチン（新田ゼラチン（株）製、商品名：Ｎ１２３６）                ４０質量部
・純水                                                              ４３３質量部
・バインダー樹脂（スチレン・アクリル樹脂、新中村化学工業（株）製、商品名：ニューコートＢ−１３：固形分４２％）                                    ２３．８質量部
・純水                                                              ９．５質量部
・バインダー樹脂（スチレン・アクリル樹脂、ＢＡＳＦジャパン（株）製、商品名：ジョンクリル６２Ｊ：固形分３４％）                                        ４７質量部
・純水                                                                １７質量部
・界面活性剤（ジオクチルスルホコハク酸ナトリウム水溶液：固形分２０％）  ２質量部
プライマー層用塗布液１の組成
・架橋中空粒子（平均粒子径：０．１μｍ、平均中空率：３０％、ＪＳＲ（株）製、商品名：ＳＸ８６６、固形分：２０％）                                    ６５８質量部
・ゼラチン（新田ゼラチン（株）製、商品名：Ｎ１２３６）                ４４質量部
・純水                                                              ４２２質量部
・バインダー樹脂（スチレン・アクリル樹脂、ＢＡＳＦジャパン（株）製、商品名：ジョンクリル６２Ｊ：固形分３４％）                                    １７．７質量部
・純水                                                              ６．４質量部
・バインダー樹脂（変性ゴム、（株）レヂテックス製、商品名  ＭＧ−６７：固形分５１％）                                                              １８．６質量部
・界面活性剤（ジオクチルスルホコハク酸ナトリウム水溶液：固形分２０％）  ２質量部
受容層用塗布液１の組成
・塩酢ビ系エマルジョン（塩ビ/酢ビ＝９７．５／２．５）：固形分３６％）
４１１質量部
・微粒子１                                                          １．９質量部
・離型剤の水分散体（固形分：１７％）                                  ９８質量部
・エポキシ架橋剤（ナガセケムテックス（株）製、商品名：デコナールＥＸ−５１２：固形分１００％）                                                      ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
なお、上記の塩酢ビ系エマルションおよび離型剤の水分散体は下記のようにして調製した。
【００７４】
塩酢ビ系エマルションの調製
２．５Ｌオートクレーブ中に脱イオン水６００ｇ、塩化ビニル単量体４３８．８ｇ（全仕込み単量体に対して９７．５質量％）と酢酸ビニル１１．２ｇ（全仕込み単量体に対して２．５質量％）からなる単量混合体、過硫酸カリウム２．２５ｇを仕込んだ。この反応混合物を攪拌翼で回転数１２０ｒｐｍを維持するように攪拌し、反応混合物の温度を６０℃に上げて重合を開始した。５質量％のドデシルベンゼンスルホン酸ナトリウム水溶液１８０ｇ（全仕込み単量体に対して２質量％）を重合開始〜４ｈｒ後まで連続添加し、重合圧が６０℃における塩化ビニル単量体の飽和蒸気圧から０．６ＭＰａ降下した時に重合を停止した後、残存の単量体を回収して、塩酢ビ系エマルションを得た。
【００７５】
離型剤の水分散体の調製
酢酸エチル８５ｇにエポキシ変性シリコーン（信越化学工業（株）製、商品名Ｘ−２２−３０００Ｔ）１６ｇとアラルキル変性シリコーン（信越化学工業（株）製、商品名Ｘ−２４−５１０）８ｇを溶解した。次にトリイソプロピルナフタレンスルフォン酸ナトリウム塩（固形分１０％）１４ｇを純水１１０ｇに溶解した。上記２液を混合・攪拌した後、ホモジナイザーを用いて分散を行い、分散体を調製した。その後、分散体を３０〜６０℃に加温しながら減圧下で酢酸エチルを除去し、シリコーンの水分散体を得た。
【００７６】
実施例２
熱転写受像シート２の作製
受容層用塗布液の組成を下記のとおりにした以外は、実施例１と同様にして熱転写受像シート２を作製した。
受容層用塗布液２の組成
・塩酢ビ系エマルジョン（塩ビ/酢ビ＝９７．５／２．５）：固形分３６％）
４１１質量部
・微粒子１                                                        ０．９５質量部
・離型剤の水分散体（固形分：１７％）                                  ９８質量部
・エポキシ架橋剤（ナガセケムテックス（株）製、商品名：デコナールＥＸ−５１２：固形分１００％）                                                      ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００７７】
実施例３
熱転写受像シート３の作製
受容層用塗布液１の組成において、微粒子１を微粒子２にした（受容層用塗布液３）以外は、実施例１と同様にして熱転写受像シート３を作製した。
【００７８】
実施例４
熱転写受像シート４の作製
受容層用塗布液２の組成において、微粒子１を微粒子２にした（受容層用塗布液４）以外は、実施例１と同様にして熱転写受像シート４を作製した。
【００７９】
実施例５
熱転写受像シート５の作製
受容層用塗布液１の組成において、微粒子１を微粒子３にした（受容層用塗布液５）以外は、実施例１と同様にして熱転写受像シート５を作製した。
【００８０】
実施例６
熱転写受像シート６の作製
受容層用塗布液２の組成において、微粒子１を微粒子３にした（受容層用塗布液６）以外は、実施例１と同様にして熱転写受像シート６を作製した。
【００８１】
実施例７
熱転写受像シート７の作製
受容層用塗布液の組成を下記のとおりにした以外は、実施例１と同様にして熱転写受像シート７を作製した。
受容層用塗布液７の組成
・塩酢ビ系エマルジョン（塩ビ/酢ビ＝９７．５／２．５）：固形分３６％）
４１１質量部
・微粒子３                                                        ０．３８質量部
・離型剤の水分散体（固形分：１７％）                                  ９８質量部
・エポキシ架橋剤  （ナガセケムテックス（株）製、商品名：デコナールＥＸ−５１２：固形分１００％）                                                    ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００８２】
実施例８
熱転写受像シート８の作製
受容層用塗布液の組成を下記のとおりにした以外は、実施例１と同様にして熱転写受像シート８を作製した。
受容層用塗布液８の組成
・塩酢ビ系エマルジョン（塩ビ/酢ビ＝９７．５／２．５）：固形分３６％）
４１１質量部
・微粒子３                                                          ９．５質量部
・離型剤の水分散体（固形分：１７％）                                  ９８質量部
・エポキシ架橋剤（ナガセケムテックス（株）製、商品名：デコナールＥＸ−５１２：固形分１００％）                                                      ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００８３】
実施例９
熱転写受像シート９の作製
受容層用塗布液１の組成において、微粒子１を微粒子４にした（受容層用塗布液９）以外は、実施例１と同様にして熱転写受像シート９を作製した。
【００８４】
実施例１０
熱転写受像シート１０の作製
受容層用塗布液２の組成において、微粒子１を微粒子４にした（受容層用塗布液１０）以外は、実施例１と同様にして熱転写受像シート１０を作製した。
【００８５】
実施例１１
熱転写受像シート１１の作製
受容層用塗布液１の組成において、微粒子１を微粒子５にした（受容層用塗布液１１）以外は、実施例１と同様にして熱転写受像シート１１を作製した。
【００８６】
実施例１２
熱転写受像シート１２の作製
受容層用塗布液２の組成において、微粒子１を微粒子５にした（受容層用塗布液１２）以外は、実施例１と同様にして熱転写受像シート１２を作製した。
【００８７】
実施例１３
熱転写受像シート１３の作製
受容層用塗布液１の組成において、微粒子１を微粒子６にした（受容層用塗布液１３）以外は、実施例１と同様にして熱転写受像シート１３を作製した。
【００８８】
実施例１４
熱転写受像シート１４の作製
受容層用塗布液２の組成において、微粒子１を微粒子６にした（受容層用塗布液１４）以外は、実施例１と同様にして熱転写受像シート１４を作製した。
【００８９】
実施例１５
熱転写受像シート１５の作製
受容層用塗布液の組成を下記のとおりにした以外は、実施例１と同様にして熱転写受像シート１５を作製した
受容層用塗布液１５の組成
・塩酢ビ系エマルジョン（塩ビ/酢ビ＝９７．５／２．５）：固形分３６％）
４１１質量部
・微粒子７                                                          ５．７質量部
・離型剤の水分散体（固形分：１７％）                                  ９８質量部
・エポキシ架橋剤（ナガセケムテックス（株）製、商品名：デコナールＥＸ−５１２：固形分１００％）                                                      ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００９０】
実施例１６
熱転写受像シート１６の作製
受容層用塗布液の組成を下記のとおりにした以外は、実施例１と同様にして熱転写受像シート１６を作製した
受容層用塗布液１６の組成
・塩酢ビ系エマルジョン（塩ビ/酢ビ＝９７．５／２．５）：固形分３６％）
４１１質量部
・微粒子７                                                          ９．５質量部
・離型剤の水分散体（固形分：１７％）                                  ９８質量部
・エポキシ架橋剤（ナガセケムテックス（株）製、商品名：デコナールＥＸ−５１２：固形分１００％）                                                      ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００９１】
実施例１７
熱転写受像シート１７の作製
受容層用塗布液１５の組成において、微粒子７を微粒子８にした（受容層用塗布液１７）以外は、実施例１と同様にして熱転写受像シート１７を作製した。
【００９２】
実施例１８
熱転写受像シート１８の作製
受容層用塗布液１６の組成において、微粒子７を微粒子８にした（受容層用塗布液１８）以外は、実施例１と同様にして熱転写受像シート１８を作製した。
【００９３】
実施例１９
熱転写受像シート１９の作製
受容層用塗布液の組成を下記のとおりにした以外は、実施例１と同様にして熱転写受像シート１９を作製した
受容層用塗布液１９の組成
・塩酢ビ系エマルジョン（塩ビ/酢ビ＝９７．５／２．５）：固形分３６％）
４１１質量部
・微粒子９                                                          ３．８質量部
・離型剤の水分散体（固形分：１７％）                                  ９８質量部
・エポキシ架橋剤（ナガセケムテックス（株）製、商品名：デコナールＥＸ−５１２：固形分１００％）                                                      ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００９４】
実施例２０
熱転写受像シート２０の作製
受容層用塗布液の組成を下記のとおりにした以外は、実施例１と同様にして熱転写受像シート２０を作製した
受容層用塗布液２０の組成
・塩酢ビ系エマルジョン（塩ビ/酢ビ＝９７．５／２．５）：固形分３６％）
４１１質量部
・微粒子９                                                          ７．６質量部
・離型剤の水分散体（固形分：１７％）                                  ９８質量部
・エポキシ架橋剤                                                    ７．６質量部
（ナガセケムテックス（株）製、商品名：デコナールＥＸ−５１２：固形分１００％）
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００９５】
実施例２１
熱転写受像シート２１の作製
受容層用塗布液１９の組成において、微粒子９を微粒子１０にした（受容層用塗布液２１）以外は、実施例１と同様にして熱転写受像シート２１を作製した。
【００９６】
実施例２２
熱転写受像シート２２の作製
受容層用塗布液２０の組成において、微粒子９を微粒子１０にした（受容層用塗布液２２）以外は、実施例１と同様にして熱転写受像シート２２を作製した。
【００９７】
比較例１
熱転写受像シート２３の作製
受容層用塗布液の組成を下記のとおりにした（微粒子添加せず）以外は、実施例１と同様にして熱転写受像シート２３を作製した。
受容層用塗布液２３の組成
・塩酢ビ系エマルジョン（塩ビ/酢ビ＝９７．５／２．５）：固形分３６％） 
４１１質量部
・離型剤の水分散体（固形分：１７％）                                  ９８質量部
・エポキシ架橋剤（ナガセケムテックス（株）製、商品名：デコナールＥＸ−５１２：固形分１００％）                                                      ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００９８】
比較例２
熱転写受像シート２４の作製
受容層用塗布液の組成を下記のとおりにした以外は、実施例１と同様にして熱転写受像シート２４を作製した。
受容層用塗布液２４の組成
・塩酢ビ系エマルジョン（塩ビ/酢ビ＝９７．５／２．５）：固形分３６％） 
４１１質量部
・微粒子１１                                                        １．９質量部
・離型剤の水分散体（固形分：１７％）                                  ９８質量部
・エポキシ架橋剤（ナガセケムテックス（株）製、商品名：デコナールＥＸ−５１２：固形分１００％）                                                      ７．６質量部
・純水（エポキシ架橋剤分散用として）                              １１．４質量部
・増粘材（（株）ＡＤＥＫＡ製、商品名：アデカノールＵＨ−５２６、固形分：３０％）
４５質量部
・純水（増粘材分散用として）                                        ２３０質量部
・界面活性剤（ジオクチルスルホコハク酸ナトリウム水溶液：固形分２０％）２３質量部
【００９９】
上記の実施例の受容層用塗布液に用いた微粒子１〜１１の詳細を表１に示す。
【表１】
2014065245.tif 000003
【０１００】
熱転写受像シートの評価
上記で作製した熱転写受像シート１〜２４について、（１）面質評価および（２）搬送性評価を行った。
【０１０１】
（１）面質評価
印画物の面質を印画試験によって評価した。印画試験は、上記で作製した熱転写受像シートに昇華型熱転写法による所定画像の印画を行うことで実施した。このとき、印画される所定画像には、ブラックの１８ステップに分割された画像を用い、昇華型熱転写法による印画を行う装置として、昇華型熱転写プリンタ（（株）ＤＮＰフォトルシオ製、商品名：ＤＳ４０）を用い、熱転写インクシートとしては昇華型熱転写プリンタ（（株）ＤＮＰフォトルシオ製、商品名：ＤＳ４０）に使用可能な専用インクリボンを用いた。そして、ブラックの１８ステップに分割された画像が熱転写受像シートに形成された後、転写画像のざらつき感を目視観察して、下記の基準で評価した。
評価基準
○：印画物の表面にざらつきが全く認められなかった。
△：印画物の表面にざらつきがわずかに認められた。
×：印画物の表面にざらつきが明らかに認められた。
【０１０２】
（２）搬送性評価
昇華型熱転写プリンタ（（株）ＤＮＰフォトルシオ製、商品名：ＤＳ４０）に、上記で作製した熱転写受像シートと、熱転写インクシートとして昇華型熱転写プリンタ（（株）ＤＮＰフォトルシオ製、商品名：ＤＳ４０）に使用可能な専用インクリボンとをセッティングして、初期動作させて、下記の基準で評価した。
評価基準
◎：リボンと受像紙が貼り付くことなく、搬送性が良好だった。
○：リボンと受像紙が貼り付くが、ジャムは発生せず、搬送性が良好だった。
×：リボンと受像紙が貼り付いて、ジャムが発生し、搬送性が悪かった。
【０１０３】
上記の各評価の結果を表２に示す。本発明の組成を満たす熱転写受像シートは、面質および搬送性等の各種性能に優れていることがわかる。
【表２】
2014065245.tif 000004
【符号の説明】
【０１０４】
１０  熱転写受像シート
１１  基材
１２  中空層Ａ（下層）
１３  中空層Ｂ（上層）
１４  プライマー層
１５  受容層
１６  裏面層
【図１】
2014065245.tif 000005